(57)【要約】【課題】  本発明は、防炎性能に優れるポリエステル系繊維構造物を提供せんとするものである。【解決手段】  本発明のポリエステル系繊維構造物は、ポリエステル系繊維が、燐系防炎性化合物と、テレフタル酸および／またはイソフタル酸酸とアルキレングリコールおよびポリアルキレングリコールとのブロック共重合体ポリマーを含有することを特徴とするものである。【選択図】なし【特許請求の範囲】
【請求項１】
ポリエステル系繊維が、燐系防炎性化合物と、テレフタル酸および／またはイソフタル酸酸とアルキレングリコールおよびポリアルキレングリコールとのブロック共重合体ポリマーを含有することを特徴とするポリエステル系繊維構造物。
【請求項２】
該燐系防炎性化合物が、次に示す化学式１〜４の化合物から選ばれた少なくとも一種である請求項１記載のポリエステル系繊維構造物。
【化１】
2005126837.tif 000011
【化２】
2005126837.tif 000012
【化３】
2005126837.tif 000013
【化４】
2005126837.tif 000014
【請求項３】
該防炎性化合物と該ブロック共重合体ポリマーの混合比が、重量比で１：０．１〜５である請求項１または２記載のポリエステル系繊維構造物。
【請求項４】
該防炎性化合物の付着量が、繊維重量に対し０．２重量％以上である請求項１〜３のいずれかに記載のポリエステル系繊維構造物。
【請求項５】
該繊維構造物が、衣料、カーテン、寝具、壁装材、車輌内装材、パーテーション、空間仕切材、建築工事用シートから選ばれた少なくとも１つの用途に用いられるものである請求項１〜４のいずれかに記載のポリエステル系繊維構造物。
【発明の詳細な説明】
【技術分野】
【０００１】
本発明は、優れた防炎性を有するポリエステル系繊維構造物に関する。
【背景技術】
【０００２】
従来から、衣料や産業資材用途のポリエステル系繊維構造物の防炎加工剤として、ヘキサブロモシクロドデカンが広く使用されている。
【０００３】
近年、環境保護の気運の高まりにより、塩素元素や臭素元素を含むハロゲン系物質からのダイオキシンの発生が懸念され、代替技術が切望されている。ポリエステル系繊維の防炎剤としては、燐系化合物で処理する（特許文献１参照）ものが提案されているが、かかる防炎処理物は防炎性能にバラツキが生じやすいという問題があった。
【特許文献１】特開２０００−３２８４４５号公報
【発明の開示】
【発明が解決しようとする課題】
【０００４】
本発明は、かかる従来技術の背景に鑑み、防炎性能に優れるポリエステル系繊維構造物を提供せんとするものである。
【課題を解決するための手段】
【０００５】
本発明は、上記課題を解決するために、次のような手段を採用するものである。すなわち、本発明のポリエステル系繊維構造物は、ポリエステル系繊維が、燐系防炎性化合物と、テレフタル酸および／またはイソフタル酸酸とアルキレングリコールおよびポリアルキレングリコールとのブロック共重合体ポリマーを含有することを特徴とするものである。
【発明の効果】
【０００６】
本発明によれば、優れた防炎性能を有するポリエステル系繊維構造物を提供することができる。
【発明を実施するための最良の形態】
【０００７】
本発明は、前記課題、つまり塩素元素や臭素元素を含まない燐系防炎性化合物からなる防炎性に優れたポリエステル系繊維構造物について鋭意検討し、該化合物と特定のポリエステル系ブロック共重合体を含有させることで目的を達成できることを究明したものである。
【０００８】
本発明のポリエステル系繊維としては、芳香族成分を含むポリエステル系としてはポリエチレンテレフタレート、ポリブチレンテレフタレート、ポリプロピレンテレフタレートあるいはこれらと第三成分、例えばイソフタル酸、イソフタル酸スルホネート、アジピン酸、ポリエチレングリコールまたはフェニルホスホン酸ジメチル、（２−カルビキシルエチル）メチルホスフィン酸、（１，２−ジカルボキシルエチル）ジメチルホスフィンオキシド等の２官能性燐化合物が共重合またはブレンドされたものなどが例示される。脂肪族ポリエステル系としては、ポリＬ乳酸、ポリＤ乳酸およびポリＤ、Ｌ乳酸からなるホモポリマー、またはポリ乳酸−グリコール酸共重合体、ポリ乳酸−グリセリン共重合体、ポリ乳酸−カプロラクタム共重合体等のポリ乳酸誘導体、またはポリ乳酸にポリヒドロキシブチレート、ポリ乳酸、ポリカプロラクトン、ポリブチレンサクシネート、ポリブチレンサクシネートアジペート、ポリブチレンサクシネートテレフタレート、ポリブチレンサクシネートアジペートテレフタレート、ポリブチレンサクシネートカーボネート、ポリエチレンサクシネート等をブレンドしたもの、さらにはポリアルキレングリコール、脂肪族ジカルボン酸及び鎖状分子ジオールからなる脂肪族ポリエステル等の可塑剤を含むもの、またはこれらを混用したものなどが例示される。芳香族系ポリエステル系繊維と脂肪族系ポリエステル系繊維はそれぞれ単独でも混用しても良い。本発明のポリエステル系繊維構造物とは上記繊維の長繊維、短繊維またはこれらを混合した繊維からなる織物、編物、不織布、糸、ロープ、紐などの形態のものを使用することができるがこれらに限定されるものではない。本発明の繊維には、原糸糸状の製造工程や加工工程ででの生産性や特性改善のために、通常使用されている各種添加剤を含んでいても良い。例えば熱安定剤、酸化防止剤、光安定剤、紫外線吸収剤、帯電防止剤、着色剤、平滑剤、可塑剤、抗菌剤、防カビ剤、消臭剤等を含有せしめることができる。
【０００９】
本発明の燐系防炎性化合物とは、燐元素を含有する公知の燐酸エステル、燐酸エステルアミド、アミドホスファゼンなどを使用することができ特に限定されないが、防炎性能面から下記に示す化学式１〜４の化合物から選ばれた少なくとも一種を使用することが好ましい。
【００１０】
【化１】
2005126837.tif 000002
【００１１】
【化２】
2005126837.tif 000003
【００１２】
【化３】
2005126837.tif 000004
【００１３】
【化４】
2005126837.tif 000005
本発明のポリエステル系ブロック共重合体としては、テレフタル酸−アルキレングリコール−ポリアルキレングリコール、テレフタル酸−イソフタル酸−アルキレングリコール−ポリアルキレングリコール、テレフタル酸−イソフタル酸−アルキレングリコール−ポリアルキレングリコールモノエーテルブロック共重合体であり、アルキレングリコールとしては、エチレングリコール、プロピレングリコール、テトラメチレングリコール等が例示され、ポリアルキレングリコールとしてはポリエチレングリコール、ポリプロピレングリコール等が含まれる。テレフタレート単位／イソフタレート単位が１００／０〜５０／５０、テレフタレート単位＋イソフタレート単位／ポリアルキレングリコール単位が２〜１５／１、ポリアルキレングリコールの分子量は６００〜６０００である。
【００１４】
本発明の防炎性化合物とブロック共重合体の混合比は、重量比で１：０．１〜５であり、ブロック共重合体が０．１より少ないと防炎性能が不安定な場合があり、５を越えると、防炎性能は良いが、染色堅牢度を低下させたり、風合いが低下する場合がある。本発明の繊維構造物は防炎剤と特定のブロック共重合体ポリマーを含有するものであるが、繊維重量に対する防炎剤の含有量は０．２％以上、好ましくは０．５〜５％である。
【００１５】
本発明の防炎性化合物とブロック共重合体を共存させることにより、防炎剤単独処理と同一防炎剤濃度下で処理した場合、処理上がりの防炎性能が、防炎剤単独で不合格の濃度であっても、共存処方では合格させることができるものであり、かつ、耐久性も保持させることができ、過剰な防炎剤を使用することなく、安定な防炎性能を付与することができる。
【００１６】
かかる効果を奏する理由は、現在のところ定かではないが、ポリエステル系繊維構造物の表面方向や厚さ方向の燃焼速度差が、該ブロック共重合体ポリマーにより均一化されるためと推定される。
【００１７】
本発明においては、本発明の効果を阻害しない範囲で他の防炎性化合物、例えば水酸化マグネシウム、水酸化カルシウム等の無機系物質やポリ燐酸アンモニウム、トリクレジルホスフェート、トリエチルホスフェート等の燐系化合物または、燐酸エステルアミド系化合物、燐酸グアニジン系化合物、アミドホスファゼン系化合物等が含有されていても良い。
【００１８】
本発明のポリエステル系繊維構造物に防炎性化合物とブロック共重合体を含有させる方法としては、例えば防炎性化合物とブロック共重合体の水分散液に繊維構造物を浸漬して、目的とする付着量になるようにマングルなどで絞った後、８０〜１３０℃で乾燥し１５０〜２００℃で熱処理する方法、またはマングルで絞った後に１００℃の飽和水蒸気中や１２０から１４０℃の過熱水蒸気中で処理する方法、または水分散液に浸漬した状態で８０〜１３５℃に加熱する方法、染色時に加工剤を浴に含有させて１２０〜１３５℃で染色と同時に防炎処理する方法などを採用することができるがこれらに限定されるものではなく、防炎性化合物とブロック共重合体と別々に含有させても構わない。本発明の防炎処理時または処理する前、処理した後に他の機能を付与するための樹脂加工をしても構わない。
【００１９】
本発明のポリエステル系繊維構造物は、衣料、カーテン、寝具、壁装材、車輌内装材、パーテーション、空間仕切材、建築工事用シートなどに好ましく使用することができる。
【実施例】
【００２０】
以下、実施例により本発明を詳細に説明するが、本発明はこれらに限定されるものではない。また、実施例中の品質評価は次の方法で実施した。
＜難燃性＞ＪＩＳ  Ｌ  １０９１  Ａ−１法の着炎３秒評価で炭化面積、残炎時間、残ジン時間を測定し、ＪＩＳ  Ｌ  １０９１  Ｄ法で着炎回数を測定した。
＜洗濯耐久性＞ＪＩＳ  Ｌ  １０９１の繊維製品の難燃性試験方法に記載されている洗濯およびドライクリーニングを５回繰り返した。
【００２１】
実施例１〜５、比較例１〜６
ポリエチレンテレフタレートからなる２３５デシテックス、９６フィラメントをタテ糸とヨコ糸に使用して平織物を製織し、常法により精練、乾燥し、１８０℃でピンテンターセットした(目付３００ｇ／ｍ2 )。該織物を次に示す条件で処理し、性能を評価した結果を表１に示した。
（防炎剤）
次に示す化合物の固形分が５０重量％になるように水分散または水溶液としたものを使用した。
【００２２】
【化５】
2005126837.tif 000006
【００２３】
【化６】
2005126837.tif 000007
【００２４】
【化７】
2005126837.tif 000008
【００２５】
【化８】
2005126837.tif 000009
（ブロック共重合体）
テレフタル酸／イソフタル酸／エチレングリコール／ポリエチレングリコールブロック共重合体の固形分が２０重量％の水分散液とした（テレフタレート単位／イソフタレート単位＝７０／３０、テレフタレート単位＋イソフタレート単位／ポリエチレングリコール単位＝４／１、ポリエチレングリコール分子量＝１８００）。
（防炎処理）
防炎剤とブロック共重合体を単独または混合した液に織物を浸漬して、ウエットピックアップが１００重量％になるようにマングルで絞り、１３０℃で乾燥、１９０℃で熱処理した後、ノニオン活性剤０．１重量％、炭酸ソーダ０．２重量％の濃度の水溶液で８０℃で１０分洗浄し、１３０℃で乾燥、１７０℃でヒートセットした。
【００２６】
【表１】
2005126837.tif 000010
表１から、実施例のものは、比較例に比して、初期性能、耐久性能とも安定し、優れた防炎性能を有することが分かる。